СПОСОБ САНАЦИИ ТРУБОПРОВОДОВ

1. Способ санации трубопроводов, включающий очистку внутренних поверхностей трубопровода и нанесение на нее бетонного покрытия, отличающийся тем, что перед нанесением бетонного покрытия на внутренней поверхности трубопровода формуют высокоэластичное полимерное покрытие.
2. Способ по п.1, отличающийся тем, что высокоэластичное полимерное покрытие формуют путем нанесения на внутреннюю поверхность трубопровода и последующего отверждения композиции, содержащеей эмульсию, в которой дисперсионной средой являются олигомеры с концевыми изоцианатными группами, а дисперсной фазой является раствор или дисперсия, полученная в результате смешивания известкового раствора с содержанием гидроксида кальция 10-70 мас.%, и глицерина в количестве 1-250 мас.ч. на 100 мас.ч. гироксида кальция.
3. Способ по п.1, отличающийся тем, что в наносимую бетонную смесь вводят комплексную добавку, содержащую по отношению к массе цемента 0,1-0,6% глицерина и 0,025-0,1% полиакриламида.
4. Способ по п.3, отличающийся тем, что коплексная добавка дополнительно содержит сложный полиэфир при следующем содержанием компонентов по отношению к массе цемента 0,1-0,6% глицерина, 0,025-0,1% полиакриламида и 0,01-0,5% сложного полиэфира.
5. Способ по любому из пп.1-4, отличающийся тем, что осуществляют разравнивание и уплотнение нанесенной бетонной смеси.
6. Способ по п.5, отличающийся тем, что уплотнение и выравнивание осуществляют путем перемещения внутри трубопровода надутой эластичной оболочки в виде тора.
7. Способ по 6, отличающийся тем, что осуществляют пропитку под давлением отвердевшего бетонного покрытия с образованием на нем полимерного покрытия путем перемещения с помощью троса внутри трубопровода поршня и надутой эластичной оболочки в виде тора, в пространстве между которыми находится диизоцианатсодержащая олигомерная композиция.
8. Способ по п.7, отличающийся тем, что диизоцианатсодержащая олигомерная композиция состоит из продукта взаимодействия 2 молей толуилендиизоцианата и 1 моля полипропиленгликоля с молекулярной массой 1000 или продукта взаимодействия 2 молей дифенилметандиизоцианата и 1 моля политетраметиленгликоля с молекулярной массой 900.